(57)【要約】【課題】インプリント成型硬化体を製造する過程において、基材密着性と型剥離性を両立させることができ、得られるインプリント成型硬化体の透明性が優れ、かつ、インプリント成型硬化体が付着した基材の反りが最小限である、インプリント成型用光硬化性樹脂組成物を提供する。【解決手段】ラジカル重合反応性モノマー及び／又はオリゴマー（成分Ａ）と、光ラジカル重合開始剤（成分Ｂ）とを含むインプリント成型用光硬化性樹脂組成物であって、前記成分Ａは、ウレタン（メタ）アクリレートオリゴマー及びエポキシ（メタ）アクリレートオリゴマーからなる群より選択される１以上のオリゴマー（成分Ａ１）と、環構造を有する（メタ）アクリレートモノマー（成分Ａ２）を含み、前記成分Ａ１は、アクリル当量が３，０００未満であり、かつ、（メタ）アクリロイル基を２〜５有するが、前記インプリント成型用光硬化性樹脂組成物は、ラジカル重合反応性の官能基を６以上有するウレタン（メタ）アクリレートオリゴマー又はラジカル重合反応性の官能基を６以上有するエポキシ（メタ）アクリレートオリゴマーを含まない、インプリント成型用光硬化性樹脂組成物。【選択図】なし【特許請求の範囲】
【請求項１】
ラジカル重合反応性モノマー及び／又はオリゴマー（成分Ａ）と、光ラジカル重合開始剤（成分Ｂ）とを含むインプリント成型用光硬化性樹脂組成物であって、
前記成分Ａは、ウレタン（メタ）アクリレートオリゴマー及びエポキシ（メタ）アクリレートオリゴマーからなる群より選択される１以上のオリゴマー（成分Ａ１）と、環構造を有する（メタ）アクリレートモノマー（成分Ａ２）を含み、
前記成分Ａ１は、アクリル当量が３，０００未満であり、かつ、（メタ）アクリロイル基を２〜５有するが、
前記インプリント成型用光硬化性樹脂組成物は、ラジカル重合反応性の官能基を６以上有するウレタン（メタ）アクリレートオリゴマー及びラジカル重合反応性の官能基を６以上有するエポキシ（メタ）アクリレートオリゴマーからなる群より選択される１以上のオリゴマーを含まない、インプリント成型用光硬化性樹脂組成物。
【請求項２】
インプリント成型用光硬化性樹脂組成物の、溶剤を含まない場合の粘度が１００〜５，０００ｍＰａ・ｓである、請求項１のインプリント成型用光硬化性樹脂組成物。
【請求項３】
成分Ａ中、成分Ａ１及び成分Ａ２の合計が２０〜１００重量％である、請求項１又は２記載のインプリント成型用光硬化性樹脂組成物。
【請求項４】
更に、シランカップリング剤を含む、請求項１〜３いずれか一項記載のインプリント成型用光硬化性樹脂組成物。
【発明の詳細な説明】
【技術分野】
【０００１】
本発明は、インプリント成型用光硬化性樹脂組成物に関する。
【背景技術】
【０００２】
光硬化性樹脂組成物を使用したインプリント成型によるインプリント成型硬化体の製造方法は、通常、光硬化性樹脂組成物を基材に塗布する工程、基材上に塗布された光硬化性樹脂組成物をスタンパする工程、スタンパされた光硬化性樹脂組成物を光硬化させてインプリント成型硬化体とする工程、インプリント成型硬化体をスタンパから剥離する工程からなる。インプリント成型硬化体の製造方法において、基材上に塗布された光硬化性樹脂組成物が基材に密着していること（基材密着性）と、インプリント成型硬化体が金型から剥離し易いこと（型剥離性）とが要求される。特に、大量に高速でこの工程が実施されるロールｔｏロール方式では、光硬化性樹脂組成物には、基材密着性及び型剥離性が非常に要求される。
【０００３】
これに対して、このようなインプリント成型硬化体の製造方法に適した組成物として、特許文献１には、ラジカル重合反応性モノマー及び／又はオリゴマー（成分Ａ）と、光ラジカル重合開始剤（成分Ｂ）とを含むインプリント成型用光硬化性樹脂組成物であって、前記成分Ａ中、光ラジカル反応する官能基を６以上有するウレタン（メタ）アクリレートオリゴマー（成分Ａ１）と、芳香環を有する（メタ）アクリレートモノマー及び／又はオリゴマー（成分Ａ２）（但し、前記成分Ａ１は除く）の合計の含有量が１０〜１００重量％であり、前記成分Ａ１と成分Ａ２の合計中、前記成分Ａ２が０〜９０重量％であるインプリント成型用光硬化性樹脂組成物が提案されている。
【先行技術文献】
【特許文献】
【０００４】
【特許文献１】特開２０１２−２１４７１６号公報
【発明の概要】
【発明が解決しようとする課題】
【０００５】
特許文献１の組成物は、基材密着性と型剥離性を両立させることができるが、インプリント成型硬化体の透明性が低下することや、インプリント成型硬化体が付着した基材の反りの発生が顕著であった。よって、本発明は、インプリント成型硬化体を製造する過程において、基材密着性と型剥離性を両立させることができ、得られるインプリント成型硬化体の透明性が優れ、インプリント成型硬化体が付着した基材の反りが最小限である、インプリント成型用光硬化性樹脂組成物を提供することを目的とする。
【課題を解決するための手段】
【０００６】
本発明は、以下を内容とする。
（１）ラジカル重合反応性モノマー及び／又はオリゴマー（成分Ａ）と、光ラジカル重合開始剤（成分Ｂ）とを含むインプリント成型用光硬化性樹脂組成物であって、
前記成分Ａは、ウレタン（メタ）アクリレートオリゴマー及びエポキシ（メタ）アクリレートオリゴマーからなる群より選択される１以上のオリゴマー（成分Ａ１）と、環構造を有する（メタ）アクリレートモノマー（成分Ａ２）とを含み、
前記成分Ａ１は、アクリル当量が３，０００未満であり、かつ、（メタ）アクリロイル基を２〜５有するが、
前記インプリント成型用光硬化性樹脂組成物は、ラジカル重合反応性の官能基を６以上有するウレタン（メタ）アクリレートオリゴマー及びラジカル重合反応性の官能基を６以上有するエポキシ（メタ）アクリレートオリゴマーからなる群より選択される１以上のオリゴマーを含まない、インプリント成型用光硬化性樹脂組成物。
（２）インプリント成型用光硬化性樹脂組成物の、溶剤を含まない場合の粘度が１００〜５０００ｍＰａ・ｓである、（１）のインプリント成型用光硬化性樹脂組成物。
（３）成分Ａ１と成分Ａ２の合計中、成分Ａ１が２０〜１００重量％である、（１）又は（２）のインプリント成型用光硬化性樹脂組成物。
（４）更に、シランカップリング剤を含む、（１）〜（３）いずれかのインプリント成型用光硬化性樹脂組成物。
【発明の効果】
【０００７】
本発明によれば、インプリント成型硬化体を製造する過程において、基材密着性と型剥離性を両立させることができ、得られるインプリント成型硬化体の透明性が優れ、かつ、インプリント成型硬化体が付着した基材の反りが最小限である、インプリント成型用光硬化性樹脂組成物を提供できる。
【図面の簡単な説明】
【０００８】
【図１】図１は、実施例で用いた金型のパターンを示す図である。
【図２】図２は、実施例におけるカール（反り）の発生を示す図である。
【発明を実施するための形態】
【０００９】
［用語の定義］
「（メタ）アクリレート」は、アクリレート及びメタクリレートの少なくとも一方の意味を有する。
「（メタ）アクリロイル基」は、アクリロイル基及びメタクリロイル基の少なくとも一方の意味を有する。
【００１０】
［インプリント成型用光硬化性樹脂組成物］
インプリント成型用光硬化性樹脂組成物（以下、単に「光硬化性樹脂組成物」又は「組成物」ともいう）は、ラジカル重合反応性モノマー及び／又はオリゴマー（成分Ａ）と、光ラジカル重合開始剤（成分Ｂ）とを含み、前記成分Ａは、ウレタン（メタ）アクリレートオリゴマー及びエポキシ（メタ）アクリレートオリゴマーからなる群より選択される１以上のオリゴマー（成分Ａ１）と、環構造を有する（メタ）アクリレートモノマー（成分Ａ２）とを含み、前記成分Ａ１は、アクリル当量が３，０００未満であり、かつ（メタ）アクリロイル基を２〜５有するが、前記インプリント成型用光硬化性樹脂組成物は、ラジカル重合反応性の官能基を６以上有するウレタン（メタ）アクリレートオリゴマー及びラジカル重合反応性の官能基を６以上有するエポキシ（メタ）アクリレートオリゴマーからなる群より選択される１以上のオリゴマーを含まない。
【００１１】
（成分Ａ）
成分Ａは、ラジカル重合反応性モノマー及び／又はオリゴマーである。ラジカル重合反応性モノマー及び／又はオリゴマーは、ラジカル重合反応性の官能基を有する。ラジカル重合反応性の官能基は、不飽和二重結合含有基であれば特に限定されないが、アルケニル基（例えば、ビニル基、アリル基等）又は（メタ）アクリロイル基が好ましく、（メタ）アクリロイル基が特に好ましい。
【００１２】
成分Ａは、ウレタン（メタ）アクリレートオリゴマー及びエポキシ（メタ）アクリレートオリゴマーからなる群より選択される１以上のオリゴマー（成分Ａ１）と、環構造を有する（メタ）アクリレートモノマー（成分Ａ２）を含む。成分Ａは、ケイ素原子を有するラジカル重合反応性オリゴマー及びケイ素原子を有するラジカル重合反応性モノマーを含まないものとする。即ち、成分Ａは、後述するシランカップリング剤を含まないものとする。
【００１３】
＜ウレタン（メタ）アクリレートオリゴマー及びエポキシ（メタ）アクリレートオリゴマーからなる群より選択される１以上のオリゴマー（成分Ａ１）＞
成分Ａ１は、ウレタン（メタ）アクリレートオリゴマー及びエポキシ（メタ）アクリレートオリゴマーからなる群より選択される１以上のオリゴマーである。成分Ａ１は、インプリント成型硬化体を製造する過程において、基材密着性及び型剥離性を付与する成分であり、インプリント成型硬化体が付着した基材の反りを抑える成分である。
【００１４】
＜＜ウレタン（メタ）アクリレートオリゴマー＞＞
ウレタン（メタ）アクリレートオリゴマーは、脂肪族系、ポリエーテル系、ポリカーボネート系、ポリエステル系又はこれらの組合せのポリウレタン（メタ）アクリレートオリゴマーが挙げられる。これらは、１種でも、２種以上の組合せでもよい。
【００１５】
ウレタン（メタ）アクリレートオリゴマーは、例えば、特開２００８−２６０８９８号公報に記載されているような方法で、有機ジイソシアネートと２〜５官能の（メタ）アクリレートとを反応して製造することができる。有機ジイソシアネートとしては、例えば、芳香族系、脂肪族系、環式脂肪族系、脂環式系等のジイソシアネートが挙げられ、具体的には、トリレンジイソシアネート、ジフェニルメタンジイソシアネート、水素添加ジフェニルメタンジイソシアネート、変性ジフェニルメタンジイソシアネート、水素添加キシリレンジイソシアネート、キシリレンジイソシアネート、ヘキサメチレンジイソシアネート、トリメチルヘキサメチレンジイソシアネート、テトラメチルキシリレンジイソシアネート、イソホロンジイソシアネート、ノルボルネンジイソシアネート、１，３−ビス（イソシアナトメチル）シクロヘキサン等のジイソシアネート類が挙げられる。
【００１６】
＜＜エポキシ（メタ）アクリレートオリゴマー＞＞
エポキシ（メタ）アクリレートオリゴマーは、エポキシ樹脂中の全てのエポキシ基が（メタ）アクリル酸と反応しているオリゴマーである。エポキシ（メタ）アクリレートオリゴマーは、エポキシ樹脂中の一部のエポキシ基が（メタ）アクリル酸と反応しているオリゴマー、すなわち、樹脂中にエポキシ基と（メタ）アクリロイル基を有するオリゴマーを含んでいてもよい。ここで、エポキシ樹脂として、芳香族エポキシ樹脂、脂肪族エポキシ樹脂、脂環式エポキシ樹脂及びその他のエポキシ樹脂を挙げることができる。エポキシ（メタ）アクリレートオリゴマーは、芳香族エポキシ樹脂のエポキシ（メタ）アクリレートオリゴマーが好ましい。エポキシ（メタ）アクリレートオリゴマーは、１種でも、２種以上の組合せでもよい。
【００１７】
エポキシ（メタ）アクリレートオリゴマーである成分Ａ１は、例えば、特開２００２−１０５１６８号公報に記載されているような方法で、２〜５官能のエポキシ樹脂と（メタ）アクリル酸等とを反応して製造することができる。
【００１８】
＜＜成分Ａ１の特性＞＞
成分Ａ１は、アクリル当量（重量平均分子量と（メタ）アクリロイル基の数との商）が３，０００未満であり、かつ、（メタ）アクリロイル基を２〜５有する。アクリル当量が３，０００以上であると、離型性が著しく劣る。成分Ａ１のアクリル当量は１，０００未満であるのが好ましく、２００〜９００であるのがより好ましく、３００〜８００であるのが特に好ましい。重量平均分子量は、前記のアクリル当量を満足する限り特に制限されないが、１００〜１００，０００であるのが好ましく、５００〜１０，０００であるのが特に好ましい。重量平均分子量は、ゲルパーミエーションクロマトグラフィー（ＧＰＣ）によって測定し、標準ポリスチレンの検量線を用いて換算した重量平均分子量である。また、（メタ）アクリロイル基の数が、５超であると、得られるインプリント成型硬化体の透明性が劣っており、かつ、インプリント成型硬化体が付着した基材の反りが顕著である。（メタ）アクリロイル基の数は、２〜４が好ましく、２〜３が特に好ましい。成分Ａ１が２種以上存在する場合、アクリル当量及び（メタ）アクリロイル基の数は平均値として算出されてもよい。
【００１９】
このような成分Ａ１は、市販品を用いることができる。ウレタン（メタ）アクリレートオリゴマーである成分Ａ１の好ましい市販品として、ＵＶ−７５５０Ｂ（日本合成化学社製）、ＵＶ−７６５０Ｂ（日本合成化学社製）、ＵＶ−７０００Ｂ（日本合成化学社製）、ＵＮ−９０００ＰＥＰ（根上化学社製）、ＵＡ−７１００（新中村化学製）等が挙げられる。エポキシ（メタ）アクリレートオリゴマーである成分Ａ１の好ましい市販品として、ＥＢ３７００（ダイセルオルネクス製）等が挙げられる。
【００２０】
成分Ａ１は、ウレタン（メタ）アクリレートオリゴマーであるのが好ましい。成分Ａ１は、１種でも、２種以上の組合せでもよい。
【００２１】
＜成分Ａ２：環構造を有する（メタ）アクリレートモノマー＞
成分Ａ２は、環構造を有する（メタ）アクリレートモノマーである。成分Ａ２は、基材密着性を付与する成分である。また成分Ａ２は、各成分の相溶化に寄与する成分でもある。環構造は、脂肪族の環構造及び芳香族の環構造が挙げられる。よって、成分Ａ２は、脂環式（メタ）アクリレートモノマー及び芳香族（メタ）アクリレートモノマーからなる群より選択される１以上が好ましい。
【００２２】
脂環式（メタ）アクリレートモノマーは、ジシクロペンテニルオキシエチル（メタ）アクリレート、ノルボルネン（メタ）アクリレート、ジシクロペンタニル（メタ）アクリレート、イソボルニル（メタ）アクリレート、テトラヒドロフルフリル（メタ）アクリレート、シクロヘキシル（メタ）アクリレート、等が挙げられ、ジシクロペンテニル（メタ）アクリレートが好ましい。脂環式（メタ）アクリレートモノマーは、１種でも、２種以上の組合せでもよい。
【００２３】
芳香族（メタ）アクリレートモノマーは、ベンジル（メタ）アクリレート、フェノキシエチル（メタ）アクリレート、エトキシ化ｏ−フェニルフェノールアクリレート（ＥＯ変性フェニルフェノール（メタ）アクリレートとも呼ばれる。）、フェノキシベンジル（メタ）アクリレート、ナフタレン（メタ）アクリレート、エトキシ化ビスフェノールＡジ（メタ）アクリレート（ＥＯ変性ビスフェノールＡジ（メタ）アクリレートとも呼ばれる。）、変性ビスフェノールＡジ（メタ）アクリレート等が挙げられ、ベンジル（メタ）アクリレートが好ましい。芳香族（メタ）アクリレートモノマーは、１種でも、２種以上の組合せでもよい。ここで、「ＥＯ」とはエチレンオキシドを意味する。
【００２４】
成分Ａ２は、１種でも、２種以上の組合せでもよい。
【００２５】
＜その他のＡ成分＞
組成物は、成分Ａ１及び成分Ａ２以外のＡ成分（以下、「成分Ａ３」ともいう）を含むことができる。成分Ａ３として、成分Ａ１以外のラジカル重合反応性の官能基を有するオリゴマー、成分Ａ２以外のラジカル重合反応性の官能基を有するモノマー等が挙げられる。なお、組成物は、Ａ成分が、成分Ａ１及び成分Ａ２のみからなるものであってもよい。
【００２６】
＜＜成分Ａ１以外のラジカル重合反応性基を有するオリゴマー＞＞
成分Ａ１以外のラジカル重合反応性基を有するオリゴマーは、成分Ａ１以外の（メタ）アクリレートオリゴマーが好ましい。このような成分Ａ３としてのオリゴマーは、ポリエステル（メタ）アクリレートオリゴマー、ポリエーテル（メタ）アクリレートオリゴマー等のアクリレートオリゴマーが挙げられる。これらは、１種でも、２種以上の組合せもよい。
【００２７】
＜＜成分Ａ２以外のラジカル重合反応性基を有するモノマー＞＞
成分Ａ２以外のラジカル重合反応性基を有するモノマーは、成分Ａ２以外の（メタ）アクリレートモノマーが好ましい。このような成分Ａ３としてのモノマーは、ｔｅｒｔ−ブチル（メタ）アクリレート、イソオクチル（メタ）アクリレート、イソミリスチル（メタ）アクリレート、ラウリル（メタ）アクリレート等のアルキル（メタ）アクリレート、ジエチレングリコールモノエチルエーテル（メタ）アクリレート等の水酸基含有（メタ）アクリレート；エトキシ化１，６−ヘキサンジオールジ（メタ）アクリレート（ＥＯ変性１，６−ヘキサンジオールジ（メタ）アクリレートとも呼ばれる。）、ポリエステル（ジ）アクリレート、ポリエチレングリコールジ（メタ）アクリレート、シリコーンジ（メタ）アクリレート及びトリエチレングリコールジ（メタ）アクリレート、ＥＣＨ（エピクロルヒドリン）変性グリセロールトリ（メタ）アクリレート、エトキシ化グリセロールトリ（メタ）アクリレート（ＥＯ変性グリセロールトリ（メタ）アクリレートとも呼ばれる。）、ＰＯ（プロピレンオキシド）変性グリセロールトリ（メタ）アクリレート等が挙げられる。これらは、１種でも、２種以上の組合せもよい。
【００２８】
成分Ａ３は、１種でも、２種以上の組合せでもよい。
【００２９】
（成分Ｂ）
光ラジカル重合開始剤は、光の照射によりラジカルを発生する化合物であれば特に限定されない。光ラジカル重合開始剤は、ベンゾフェノン、ジアセチル、ベンジル、ベンゾイン、ω−ブロモアセトフェノン、クロロアセトン、アセトフェノン、２，２−ジエトキシアセトフェノン、２，２−ジメトキシ−２−フェニルアセトン、ｐ−ジメチルアミノアセトフェノン、ｐ−ジメチルアミノプロピオフェノン、２−クロロベンゾフェノン、ｐ，ｐ’−ビスジエチルアミノベンゾフェノン、ミヒラーケトン、ベンゾインメチルエーテル、ベンゾインイソブチルエーテル、ベンゾイン−ｎ−ブチルエーテル、ベンジルジメチルケタール、１−ヒドロキシシクロヘキシルフェニルケトン、２−ヒドロキシ−２−メチル−１−オン、１−（４−イソプロピルフェニル）−２−ヒドロキシ−２−メチルプロパン−１−オン、メチルベンゾイルホルメート、２，２−ジエトキシアセトフェノン及び４−Ｎ，Ｎ’−ジメチルアセトフェノン類等のカルボニル基系光重合開始剤；ジフェニルジスルフィド及びジベンジルジスルフィド等のスルフィド系光重合開始剤；ベンゾキノン及びアントラキノン等のキノン系光重合開始剤；アゾビスイソブチロニトリル及び２，２’−アゾビスプロパン等のアゾ系光重合開始剤などの紫外光開始剤、並びに、２−ベンジル−２−ジメチルアミノ−１−（４−モルフォリノフェニル）−ブタン−１−オン、２−ジメチルアミノ−２−（４−メチル−ベンジル）−１−（４−モルフォリノフェニル）−ブタン−１−オン、ビス（２，４，６−トリメチルベンゾイル）−フェニルフォスフィンオキサイド、２，４，６−トリメチルベンゾイル−ジフェニルフォスフィンオキサイドなどの可視光開始剤が挙げられる。
【００３０】
このような成分Ｂは、市販品を用いることができる。成分Ｂの好ましい市販品として、ＢＡＳＦ社の、Ｉｒｇａｃｕｒｅ１８４、Ｉｒｇａｃｕｒｅ８１９等のＩｒｇａｃｕｒｅ（登録商標）シリーズ、Ｄａｒｏｃｕｒ１１７３等のＤａｒｏｃｕｒ（登録商標）シリーズ、Ｌｕｃｉｒｉｎ  ＴＰＯ等のＬｕｃｉｒｉｎ（登録商標）シリーズ、ＥＳＡＣＵＲ日本シイベルヘグナー社のＥＳＡＣＵＲＥ  １００１Ｍ（１−［４−ベンゾイルフェニルスルファニル］フェニル］−２−メチル−２−（４−メチルフェニルスルホニル）プロパン−１−オン等が挙げられる。
【００３１】
光ラジカル重合開始剤は、１−ヒドロキシ−シクロヘキシル−フェニル−ケトン及び２，４，６−トリメチルベンゾイル−ジフェニル−フォスフィンオキサイドからなる群より選択される１種又は２種が好ましく、２種が特に好ましい。
成分Ｂは、１種でも、又は２種以上を併用してもよい。
【００３２】
（成分Ｃ：添加剤）
組成物は、本発明の効果を損なわない範囲で、必要に応じて、シランカップリング剤、界面活性剤、重合禁止剤、光増感剤、酸化防止剤及び溶剤からなる群より選択される１以上の添加剤（以下、「成分Ｃ」ともいう。）等を更に含むことができる。成分Ｃは、金属に対する密着性が向上する観点から、シランカップリング剤が好ましい。
【００３３】
＜シランカップリング剤＞
シランカップリング剤は、加水分解性基（例えば、アルコキシ基等）を含有するシラン化合物であれば特に限定されず、ラジカル重合反応性の官能基を有するシランカップリング剤及びその他のシランカップリング剤が挙げられる。
【００３４】
ラジカル重合反応性シランカップリング剤は、ビニルトリス（β−メトキシエトキシ）シラン、ビニルトリエトキシシラン、ビニルトリメトキシシラン等のビニル基含有シラン；３−メタクリロキシプロピルトリメトキシシラン等の（メタ）アクリロイル基含有シラン等が挙げられ、（メタ）アクリロイル基含有シランが好ましい。
【００３５】
その他のシランカップリング剤は、ラジカル重合反応性の官能基を有さないシラン化合物である。その他のシランカップリング剤は、β−（３，４−エポキシシクロヘキシル）エチルトリメトキシシラン、γ−グリシドキシプロピルトリメトキシシラン、γ−グリシドキシプロピルメチルジエトキシシラン等のエポキシシラン；Ｎ−β−（アミノエチル）−γ−アミノプロピルトリメトキシシラン、Ｎ−β−（アミノエチル）−γ−アミノプロピルメチルジメトキシシラン、γ−アミノプロピルトリメトキシシラン、Ｎ−フェニル−γ−アミノプロピルトリメトキシシラン等のアミノシラン；γ−メルカプトプロピルトリメトキシシラン等のメルカプトシラン；γ−クロロプロピルメチルジメトキシシラン、γ−クロロプロピルメチルジエトキシシラン等のハロアルキル基含有シランが挙げられる。
【００３６】
シランカップリング剤は、１種でも、２種以上の組合せもよい。
【００３７】
離型性を改善するために界面活性剤等を加える場合は、フッ素系界面活性剤やシリコーン系界面活性剤が好ましい。
【００３８】
溶剤は、組成物の粘度を調整するための成分である。溶剤は、成分Ａ、成分Ｂ、及び、溶剤以外の成分Ｃと非反応性の成分であり、ケトン類、アルコール類、環状エーテル類及びエステル類等が挙げられる。組成物は、溶剤を含まないのが好ましい。
【００３９】
（組成及び特性等）
＜粘度＞
組成物は、溶剤を含まない場合の粘度が、１００〜５，０００ｍＰａ・ｓであるのが好ましい。溶剤を含まない組成物の粘度が、前記した好ましい範囲であれば、特にロールｔｏロール方式の場合において、組成物の各成分が基材から流れ出て、装置を汚染してしまうという不具合を低減することができる。溶剤を含まない組成物の粘度は、１００〜３,０００ｍＰａ・ｓであるのがより好ましく、３００〜２,０００ｍＰａ・ｓであるのが特に好ましい。粘度は、粘度計（ＲＥ１０５Ｕ：東機産業（株）製）を用い、大気圧下、２５℃で、適切なコーンプレートと回転速度を選定して測定した値である。
【００４０】
＜組成＞
成分Ａ中、成分Ａ１及び成分Ａ２の合計は、基材密着性と型剥離性を両立させる観点から、２０〜１００重量％であるのが好ましく、５０〜１００重量％であるのがより好ましく、９０重量％〜１００重量％が更に好ましく、１００重量％が特に好ましい。残余は、成分Ａ３である。
【００４１】
成分Ａ１と成分Ａ２の合計中、成分Ａ２は、基材密着性と型剥離性を両立させる観点から、基材密着性をより安定にする観点から、５〜９０重量％であるのが好ましく、２０〜８０重量％であるのがより好ましく、４０〜６０重量％であるのが特に好ましい。
【００４２】
成分Ａは、組成物の主剤として、組成物中、好ましくは８０〜９９．５重量％であり、より好ましくは８４〜９８重量％であり、特に好ましくは９０〜９５重量％である。
【００４３】
成分Ｂは、硬化速度、粘度などの観点から、成分Ａの１００重量部に対して、０．５〜１０重量部が好ましく、１〜８重量部が特に好ましい。
【００４４】
組成物が成分Ｃを含む場合、成分Ｃの含有量は、成分Ａの１００重量部に対して、０.５〜１０重量部が好ましく、１〜８重量部がより好ましく、２〜５重量部が特に好ましい。成分Ｃ中のシランカップリング剤の量は、１０〜１００重量％が好ましく、６０〜１００重量％が特に好ましい。
【００４５】
但し、組成物において、基材密着性と型剥離性を両立させ、基材密着性の低下の抑止、インプリント成型する過程での界面活性剤の分離によるインプリント成型硬化体の透明性の低下の抑止、界面活性剤のブリードによる他の部材への影響の抑止の観点から、界面活性剤の含有量は、組成物中、１重量％以下であるのが好ましく、０．５重量％以下であるのがより好ましい。また、組成物は、界面活性剤を含まないのが特に好ましい。
【００４６】
〔インプリント成型用光硬化性樹脂組成物の製造方法〕
インプリント成型用光硬化性樹脂組成物は、成分Ａ、成分Ｂ及び任意成分である成分Ｃを混合する工程含む製造方法により得られる。
【００４７】
〔インプリント成型硬化体の製造方法〕
インプリント成型硬化体の製造方法は、特に限定されないが、特開２０１２−２１４７１６号公報に記載された方法が挙げられる。具体的には、インプリント成型硬化体の製造方法は、下記工程（１）〜（４）：
（１）前記したインプリント成型用光硬化性樹脂組成物を基材に塗布する工程、
（２）前記基材上に塗布されたインプリント成型用光硬化性樹脂組成物に、微細凹凸パターンを有するスタンパを圧接する工程、
（３）工程（２）の後、前記インプリント成型用光硬化性樹脂組成物を光硬化させてインプリント成型硬化体を得る工程、及び、
（４）前記インプリント成型硬化体を前記スタンパから剥離する工程を含む。
【００４８】
インプリント成型硬化体の製造方法では、組成物が工程（１）〜（４）を含む製造方法で使用されることによって、インプリント成型体の基材密着性と型剥離性が両立し、基材密着性、好ましくはインプリント成型硬化体上に形成された金属膜の密着性に優れ、透明性に優れ、基材の反りが最小限である、インプリント成型硬化体を得ることができる。
【００４９】
（工程（１））
工程（１）は、インプリント成型用光硬化性樹脂組成物を基材に塗布する工程である。工程（１）により、インプリント成型用光硬化性樹脂組成物層を有する基材が得られる。工程（１）で形成される、インプリント成型用光硬化性樹脂組成物層は、工程（２）においてパターン受容体となる。
【００５０】
基材は、光透過性基材及び非光透過性基材が挙げられる。光透過性基材は、石英、ガラス、ポリエステルフイルム、ポリカーボネートフィルム、ポリイミドフィルム等の光透過性ポリマー基材、その他プラスチック基材等の半導体作製基材等が挙げられる。非光透過性基材は、セラミック材料、蒸着膜、磁性膜、反射膜、Ｎｉ、Ｃｕ、Ｃｒ、Ｆｅ等の金属基材、ポリエステルフイルム、ポリカーボネートフィルム、ポリイミドフィルム等の非光透過性ポリマー基材、ＴＦＴアレイ基材、ＰＤＰの電極板、ＩＴＯや金属などの導電性基材、シリコーン、窒化シリコーン、ポリシリコーン、酸化シリコーン、アモルファスシリコーン等の半導体作製基材等が挙げられる。基材の形状は、板状でも良いし、ロール状でもよい。
【００５１】
組成物を基材に塗布する方法は、一般によく知られた塗布方法、例えば、ディップコート法、エアーナイフコート法、カーテンコート法、ワイヤーバーコート法、グラビアコート法、エクストルージョンコート法、スピンコート方法、スリットスキャン法等が挙げられる。
【００５２】
組成物からなる層の膜厚は、使用する用途によって異なるが、０．０５μｍ〜３０μｍであるのが好ましい。
【００５３】
（工程（２））
工程（２）は、工程（１）で得られた基材上に塗布されたインプリント成型用光硬化性樹脂組成物に、微細凹凸パターンを有するスタンパを圧接する工程である。具体的には、工程（１）で得られた基材上のインプリント成型用光硬化性樹脂組成物層に金型を圧接し、金型パターンを転写する加工を行う。工程（２）により、基材上に、組成物からなる硬化前の微細凹凸パターンが形成される。
【００５４】
金型は、転写されるべきパターンを有する金型が使われる。金型は、例えば、フォトリソグラフィや電子線描画法等によって、所望する加工精度に応じてパターンが形成されている。
【００５５】
金型は、光透過性金型及び非光透過性金型が挙げられる。光透過性金型は、ガラス、石英、ＰＭＭＡ（ポリメチルメタクリレート）、ＰＥＴ（ポリエチレンテレフタラート）、ポリカーボネート樹脂などの光透明性樹脂、透明金属蒸着膜、ポリジメチルシロキサンなどの柔軟膜、光硬化膜、金属膜等が挙げられる。非光透過性金型は、例えば、セラミック材料、蒸着膜、磁性膜、反射膜、Ｎｉ、Ｃｕ、Ｃｒ、Ｆｅ、真鍮等の金属金型、ＳｉＣ、シリコーン、窒化シリコーン、ポリシリコーン、酸化シリコーン、アモルファスシリコーン等の金型等が例示される。
【００５６】
金型の形状は板状金型、ロール状金型等のいずれでもよい。ロール状金型は、特に転写の連続生産性が必要な場合に適用される。
【００５７】
金型は、組成物と金型との剥離性をより向上するために離型処理を行ったものを用いてもよい。このような離型処理を行うための離型剤は、シリコーン系やフッソ系などのシランカップリング剤、例えば、ダイキン工業製、オプツールＤＳＸや住友スリーエム製、Ｎｏｖｅｃ  ＥＧＣ−１７２０等の市販品が挙げられる。
【００５８】
インプリント成型硬化体の製造方法を用いてインプリント成型硬化体の製造を行う場合、通常、金型の圧力が１０気圧以下で行うのが好ましい。金型圧力を１０気圧以下とすることにより、金型や基材が変形しにくくパターン精度が向上する傾向にあり、また、加圧が低いため装置を縮小できる傾向にあり好ましい。金型の圧力は、金型凸部の組成物の残膜が少なくなる範囲で、金型転写の均一性が確保できる領域を選択することが好ましい。
【００５９】
なお、工程（１）で用いられる基材及び工程（２）で用いられる金型の少なくとも一方は、光透過性の材料である。工程（１）で用いられる基材が光透過性基材である場合、工程（３）において、基材の裏面から光を照射し、組成物を硬化させることができる。また、工程（２）で用いられる金型が光透過性金型である場合、工程（３）において、金型の裏面から光を照射し、組成物を硬化させることができる。
【００６０】
（工程（３））
工程（３）は、工程（２）の後、前記インプリント成型用光硬化性樹脂組成物を光硬化させてインプリント成型硬化体を得る工程である。
【００６１】
組成物を硬化させる光としては、特に限定されないが、高エネルギー電離放射線、近紫外、遠紫外、可視、赤外等の領域の波長の光または放射線が挙げられる。高エネルギー電離放射線源としては、例えば、コッククロフト型加速器、ハンデグラーフ型加速器、リニヤーアクセレーター、ベータトロン、サイクロトロン等の加速器によって加速された電子線が工業的に最も便利且つ経済的に使用されるが、その他に放射性同位元素や原子炉等から放射されるγ線、Ｘ線、α線、中性子線、陽子線等の放射線も使用できる。紫外線源としては、例えば、紫外線螢光灯、低圧水銀灯、高圧水銀灯、超高圧水銀灯、キセノン灯、炭素アーク灯、太陽灯等が挙げられる。放射線には、例えばマイクロ波、ＥＵＶが含まれる。また、ＬＥＤ、半導体レーザー光、あるいは２４８ｎｍのＫｒＦエキシマレーザー光や１９３ｎｍＡｒＦエキシマレーザーなどの半導体の微細加工で用いられているレーザー光も本発明に好適に用いることができる。これらの光は、モノクロ光を用いても良いし、複数の波長の異なる光（ミックス光）でも良い。
【００６２】
露光量は、光硬化を十分に進行させ、安定した硬度を得る観点から、５００〜６，０００ｍＪ／ｃｍ２の範囲にすることが好ましい。
【００６３】
（工程（４））
工程（４）は、前記インプリント成型硬化体をスタンパから剥離する工程である。工程（４）により、インプリント成型硬化体の製造方法によるインプリント成型硬化体が得られる。
【００６４】
（好ましい態様）
インプリント成型硬化体の製造方法は、工程（１）〜工程（４）を、それぞれ単独で又は組み合わせで、複数行うことにより、積層化や多重パターニングもできる。また、インプリント成型硬化体の製造方法は、通常の熱インプリントと組み合わせて用いることもできる。インプリント成型硬化体の製造方法は、更に、インプリント成型硬化体上に金属膜を形成する工程を含んでいてもよい。
【００６５】
インプリント成型硬化体の製造方法は、溶剤を含まない組成物の粘度が前記好ましい範囲にある場合、大量に高速でこの工程が実施されるロールｔｏロール方式に適用されることが好ましい。
【００６６】
〔インプリント成型硬化体〕
組成物の硬化物は、組成物をインプリント成型して得られる硬化物である。組成物の硬化物を電子機器に組み込むことによって、組成物の硬化物を備える電子機器を得ることができる。
【００６７】
組成物は、例えば、半導体集積回路や液晶表示装置用部材（特に、液晶ディスプレイの薄膜トランジタ、液晶カラーフィルタの保護膜、スペーサ、その他の液晶表示装置用部材の微細加工用途等）に好適に適用でき、その他の用途、例えば、プラズマディスプレイパネル用隔壁材、フラットスクリーン、マイクロ電気機械システム（ＭＥＭＳ)、センサ素子、光ディスク、高密度メモリーデイスク等の磁気記録媒体、回折格子ヤレリーフホログラム等の光学部品、ナノデバイス、光学デバイス、光学フィルムや偏光素子、有機トランジスタ、カラーフィルタ、オーバーコート層、柱材、液晶配向用リブ材、マイクロレンズアレイ、免疫分析チップ、ＤＮＡ分離チップ、マイクロリアクター、ナノバイオデバイス、光導波路、光学フィルタ、フォトニック液晶等の作製にも幅広く適用できる。
【００６８】
また、組成物は、光硬化性転写層が微細凹凸パターンを有するスタンパ等の金型との剥離性、及び製品の硬化した光硬化性樹脂との剥離性が良好で、且つ基材フィルムとの密着性が良好であるので、金型のパターンを忠実に転写することができ、樹脂の付着により金型を損傷することが無く、且つ膜自立性が優れた光硬化性転写シートを形成できる。このため、光硬化性樹脂組成物は、光ナノインプリントプロセス法等の微細な凹凸パターンの形成方法により、金型のパターンを忠実に形成することができ、高価なスタンパを損傷することが無い。更に、光硬化性転写シートの膜自立性が良好であるため、シートのハンドリング性が優れており、連続製造する場合のタクト（処理に必要な時間）を短縮することで、生産性の向上が可能となり、コスト低減を図ることができる。従って、凹凸パターンの形成方法により、電子ディスプレイリブ、電子デバイス（リソグラフィ、トランジスタ）、光学部品（マイクロレンズアレイ、導波路、光学フィルタ、フォトニックス結晶）、バイオ関連材料（ＤＮＡチップ、マイクロリアクタ）、記録媒体（パターンドメディア、ＤＶＤ）を有利に得ることができる。
【００６９】
組成物の硬化物を備える電子機器としては、プラズマディスプレイパネル、フィールドエミッションディスプレイ、蛍光表示管、液晶表示装置、エレクトロルミネッセンスディスプレイ及び発光ダイオードなどの平面ディスプレイが挙げられる。
【実施例】
【００７０】
〔評価条件〕
（１）離型性
幅３０μｍ高さ０．９μｍの図１に示すようなパターンのある銅製金型（φ１２ｃｍ、厚み３ｃｍ）に、表１の成分Ａ及びＢからなる実施例の組成物又は比較の組成物それぞれ０．１ｇを塗布し、その上に、３ｃｍ角の易接着ＰＥＴ（ポリエステル）フィルム（東洋紡工業製  コスモシャイン（登録商標）  厚み１００μｍ）を貼り合せ、ＵＶ照射して前記組成物が硬化してインプリント成型硬化体となった後、易接着ＰＥＴフィルムを指でつまんで０．５〜１．０秒の間に剥がして、銅製金型からの剥がれやすさを確認した。
なお、ＵＶ照射の条件は、メタルハライドランプ（アイグラフィックス製  Ｍ０６−Ｌ３１）にて１５００ｍＪ／ｃｍ２である。
易接着ＰＥＴフィルムは破壊せずインプリント成型硬化体と一体となって手応えなく剥がれ、インプリント成型硬化体は金型に残らない  ◎
易接着ＰＥＴフィルムは破壊せずインプリント成型硬化体と一体となって剥がれるが、若干の手応えあり、インプリント成型硬化体が金型に残ることはない  ○
易接着ＰＥＴフィルムは破壊せずインプリント成型硬化体と一体となって剥がれるが、剥がれにくく、成型硬化体の一部が金型に残ることもある  ×
【００７１】
（２）易接着ＰＥＴ接着性
３ｃｍ角の易接着ＰＥＴフィルム（東洋紡工業製  コスモシャイン（登録商標）  厚み１００μｍ）（以下、易接着ＰＥＴフィルム１ともいう）に表１の成分Ａ及びＢからなる実施例の組成物０．１ｇ又は比較の組成物０．１ｇを易接着ＰＥＴフィルム全面に塗布してから、易接着ＰＥＴフィルム１と同じ大きさと厚みの別の上記易接着ＰＥＴフィルム（以下、易接着ＰＥＴフィルム２ともいう）を貼り合せ、ＵＶ照射して前記組成物が硬化して本発明のインプリント成型硬化体又は比較のインプリント成型硬化体となった後、易接着ＰＥＴフィルム２を手で０．５〜１．０秒の間に剥がした。
なお、ＵＶ照射の条件は、メタルハライドランプ（アイグラフィックス製  Ｍ０６−Ｌ３１）にて１５００ｍＪ／ｃｍ２である。
易接着ＰＥＴフィルム２が破れるか又は切れた  ○
易接着ＰＥＴフィルム２の破れ又は切れはなかったが、易接着ＰＥＴフィルム２の表面の一部が剥がれて易接着ＰＥＴフィルム１上のインプリント成型硬化体に付着して残った  △
易接着ＰＥＴフィルム２の破れ又は切れはなく、かつ、易接着ＰＥＴフィルム２の表面が易接着ＰＥＴフィルム１上のインプリント成型硬化体に付着して残ることもなかった  ×
【００７２】
（３）粘度
粘度は、粘度計（ＲＥ１０５Ｕ：東機産業（株）製）を用い、大気圧下、２５℃で、適切なコーンプレートと回転速度を選定して、液状の光硬化性樹脂組成物の粘度を測定した。なお、実施例及び比較例はいずれも溶剤を含まない組成物であった。
【００７３】
（４）硬化物の透明性
幅２ｃｍ長さ２ｃｍ、厚さ５ｍｍになるようにＰＥＴフィルム（パナック社製、品名ルミラー１００Ｔ６０、厚さ１００μｍ）で組成物を挟み込み、メタルハライドランプ（アイグラフィックス製ＥＣＳ−３０１）にて３，０００ｍＪ／ｃｍ２の光を照射して組成物を硬化させた。その後、ＰＥＴフィルムから剥がした組成物を目視で観察した。
白濁がない  ○
白濁している  ×
【００７４】
（５）カール
幅１ｃｍ長さ６ｃｍ、厚さ０．１ｍｍになるように易接着ＰＥＴフィルム（東洋紡工業製  コスモシャイン（登録商標）  厚み１００μｍ）とＰＥＴフィルム（パナック社製、品名ルミラー１００Ｔ６０、厚さ１００μｍ）で組成物を挟み込み、メタルハライドランプ（アイグラフィックス製ＥＣＳ−３０１）にて１５００ｍＪ／ｃｍ２の光を照射して組成物を硬化させた。その後、ＰＥＴフィルムを剥がしてから、硬化した組成物が付着した易接着ＰＥＴフィルムの両端の反り量の合計を測定した。両端の反り量の合計は、図２のａ＋ｂとして算出した。
ａ＋ｂが３ｃｍ以下である  ○
ａ＋ｂが３ｃｍ超である  ×
【００７５】
（６）クロスカットテープ剥離
幅３０μｍ高さ０．９μｍの図１に示すようなパターンのある銅製金型（φ１２ｃｍ、厚み３ｃｍ）に、実施例の組成物又は比較の組成物それぞれ０．１ｇを塗布し、その上に、３ｃｍ角の易接着ＰＥＴ（ポリエステル）フィルム（東洋紡工業製  コスモシャイン（登録商標）  厚み１００μｍ）を貼り合せ、ＵＶ照射して前記組成物が硬化してインプリント成型硬化体となったものを試験片とした。なお、ＵＶ照射の条件は、メタルハライドランプ（アイグラフィックス製  Ｍ０６−Ｌ３１）にて１５００ｍＪ／ｃｍ２である。試験片上に電子線過熱方式を利用した真空蒸着機（アルバック社製ＥＸ−２００）によりアルミニウムを１２ｎｍの厚さにて成膜した。
ＪＩＳ−Ｋ５４００による１００マスクロスカット試験によってアルミニウムがその下のインプリント成型硬化体から剥がれるか剥がれないかを確認した。
１マスも剥離しない場合を○
１マスでも剥離した場合を×
と判断した。
【００７６】
〔インプリント成型用光硬化性樹脂組成物の製造条件〕
成分Ａ１、Ａ２、Ａ３及びＢとして、以下の化合物を使用した。
＜成分Ａ１：（メタ）アクリロイル基を３ないし５有する、ウレタン（メタ）アクリレートオリゴマー及びエポキシ（メタ）アクリレートオリゴマーからなる群より選択される１以上のオリゴマー＞
成分Ａ１：ＵＶ−７５５０Ｂ（日本合成化学社製、３官能ウレタンアクリレート、アクリル当量８００）
成分Ａ１：ＵＶ−７６５０Ｂ（日本合成化学社製、４〜５官能ウレタンアクリレート、アクリル当量４６０〜５７５。なお、表１では、（メタ）アクリロイル基の数を４．５として計算したアクリル当量を示した。）
成分Ａ１：ＵＮ−９０００ＰＥＰ（根上化学社製、２官能ウレタンアクリレート、アクリル当量２，５００）
成分Ａ１：ＥＢ３７００（ダイセルオルネクス社製、ビスフェノールＡ型エポキシアクリレート、アクリル当量２５０）
＜成分Ａ２：環構造を有する（メタ）アクリレートモノマー＞
成分Ａ２：Ａ−ＢＺ（新中村化学社製、ベンジルアクリレート）
成分Ａ２：ＦＡ−５１１ＡＳ（日立化成社製、ジシクロペンテニルアクリレート）
成分Ａ２：Ａ−ＬＥＮ−１０（新中村化学社製、エトキシ化ｏ−フェニルフェノールアクリレート）
＜成分Ａ３：成分Ａ１及びＡ２以外のラジカル重合反応性モノマー及び／又はオリゴマー＞
成分Ａ３：ＵＶ−７６３０Ｂ（日本合成化学社製、６官能ウレタンアクリレート、アクリル当量３６７）
成分Ａ３：ＵＶ−７６０５Ｂ（日本合成化学社製、６官能ウレタンアクリレート、アクリル当量１８３）
成分Ａ３：ＵＮ−９２００Ａ（根上化学社製、２官能ウレタンアクリレート、アクリル当量７，５００）
成分Ａ３：４ＨＢＡ（大阪有機化学社製、４−ヒドロキシブチルアクリレート）
成分Ａ３：ＳＲ３９５（サートマー社製、イソデシルアクリレート）
＜成分Ｂ：光ラジカル重合開始剤＞
成分Ｂ：Ｉ−１８４（ＢＡＳＦ社製、Ｉｒｇａｃｕｒｅ−１８４、１−ヒドロキシシクロヘキシルフェニルケトン）
成分Ｂ：Ｉ−８１９（ＢＡＳＦ社製、ＩｒｇａｃｕｒｅＩ−８１９、ビス（２，４，６−トリメチルベンゾイル）−フェニルフォスフィンオキサイド）
＜成分Ｃ：その他の成分＞
成分Ｃ：シランカップリング剤：ＫＢＭ５０３（信越化学社製、３−メタクリロキシプロピルトリメトキシシシラン）
【００７７】
（１）実施例１
成分Ａ１として、ＵＶ−７５５０Ｂの６０重量部、成分Ａ２として、ＦＡ−５１１ＡＳの４０重量部、及び、成分Ｂとして、Ｉ−１８４の３重量部とＩ−８１９の０．５重量部とを、成分Ａ１及び成分Ｂの合計が０．１ｋｇである量で、手動にて撹拌した後自転・公転ミキサーあわとり錬太郎（ＴＨＩＮＫＹ社製、品番ＡＲＶ−２００）に投入し、１８００ｒｐｍ、室温２５℃で３分間混錬して排出したものを実施例１のインプリント用光硬化性樹脂組成物とした。
【００７８】
（２）実施例２〜８及び比較例１〜８
成分Ａ、成分Ｂ及び成分Ｃを表１に記載される重量部にて、成分Ａ、成分Ｂ及び成分Ｃの合計で０．１ｋｇを、実施例１と同じ条件で混錬して排出したものをそれぞれの例のインプリント用光硬化性樹脂組成物とした。
【００７９】
【表１】
2018009102.tif 000002
【００８０】
表１から、本発明のインプリント成型用光硬化性樹脂組成物は、インプリント成型硬化体を製造する過程において、インプリント成型硬化体が透明性、基材密着性、型剥離性が両立しており、透明性に優れ、基材密着性に優れたインプリント成型硬化体及びこれらの製造方法を提供できることがわかる。
【００８１】
実施例１〜６と実施例７及び８との比較により、成分Ａ１のアクリル当量が特に好ましい範囲である場合は、型剥離性により優れていた。また、実施例１〜２と実施例３〜６との比較により、組成物が、更にシランカップリング剤を含む場合は、基材密着性により優れていた。
【００８２】
比較例１及び２は、６官能以上のアクリレートオリゴマーを含むため、組成物の硬化物が付着した基材の反りの発生が顕著であった。
比較例３及び４は、６官能以上のアクリレートオリゴマーと２官能のアクリレートオリゴマーを併用しているため、透明性が劣っていた。また、比較例４は、６官能以上のアクリレートオリゴマーの含有量が大きいと考えられるため、組成物の硬化物が付着した基材の反りの発生が顕著であった。
比較例５は、Ａ１のアクリル当量が３，０００を超えるため、型剥離性が著しく劣っていた。
比較例６〜８は、Ａ２を含まないため、接着性が著しく劣っていたか、相分離してしまい、組成物が得られなかった。
【符号の説明】
【００８３】
ａ：硬化した組成物が付着した易接着ＰＥＴフィルムの一方の端の反り量、ｂ：硬化した組成物が付着した易接着ＰＥＴフィルムのもう一方の端の反り量
【図１】
2018009102.tif 000003
【図２】
2018009102.tif 000004